(57)【特許請求の範囲】
【請求項１】
低粘度エチレン／α−オレフィンコポリマーまたは低粘度無水マレイン酸グラフト化エチレン／α−オレフィンコポリマーであって、それぞれが１Ｐａ・ｓから２０．０Ｐａ・ｓ以下（１７７℃）の溶融粘度および５００ｇ／１０分を超える溶融指数（Ｉ２）を有する前記コポリマーと、
１００℃〜１７０℃の沸点を有する非芳香族でハロゲンフリーの溶媒と
を含む組成物であって、
Ｈａｎｓｅｎ溶解度パラメータに基づき、１．０５（Ｊ／ｃｃ）１／２以下の相対エネルギー差（ＲＥＤ）を有する前記組成物。
【請求項２】
前記低粘度エチレン／α−オレフィンコポリマーまたは前記低粘度無水マレイン酸グラフト化エチレン／α−オレフィンコポリマーが、それぞれ、以下の特性：
ａ）１．５〜５．０のＭｗ／Ｍｎ、および
ｂ）０．８５５〜０．９００ｇ／ｃｃの密度を有する、請求項１に記載の組成物。
【請求項３】
前記溶媒が、エチルシクロヘキサン、メチルシクロヘキサン、プロピルシクロペンタン、イソプロピルシクロペンタン、１，２−ジメチルシクロヘキサン、１，３−ジメチルシクロヘキサン、１，４−ジメチルシクロヘキサン、１，１−ジメチルシクロヘキサン、１−メチルシクロヘキセン、４−メチルシクロヘキセン、ジペンテン、およびそれらの組み合わせを含む群から選択される、請求項１又は２に記載の組成物。
【発明の詳細な説明】
【技術分野】
【０００１】
関連出願の相互参照
本出願は、２０１２年９月１４日に出願された、国際出願第ＰＣＴ／ＣＮ１２／０８１４０１号の優先権を主張する。
【０００２】
本開示は、低粘度エチレン／α−オレフィンコポリマーまたは低粘度官能化エチレン／α−オレフィンコポリマーと、溶媒とを含有する組成物、およびそれを含む物品を対象とする。
【背景技術】
【０００３】
オレフィン系ポリマーは、その低コストおよびポリマー特性設計の容易さのために、多くの用途に広く使用されている。かかるポリマーは、例えば、履物産業における靴底としての、多くの比較的新しい用途を見出している。現在、履物のミッドソールに使用される材料の大半をエチレンビニルアセテートコポリマー（ＥＶＡ）が占める。ＥＶＡと比較して、オレフィン系ポリマーは、履物製品の靴底設計における一般的な傾向である、最終的な物品へのより少ない重量の付与などのいくつかの利点を有する。
【０００４】
しかしながら、オレフィン系ポリマーは、典型的に、本来は非極性であり、低表面エネルギーに起因して、それらが結合、塗装、および印刷されるのを困難にする。例えば、履物組み立てプロセスにおいて、ミッドソールは、アウトソール（加硫ゴムまたは熱可塑性ポリウレタンで通常は作られる）および靴甲（天然／人工皮革から通常は作られる）の両方と典型的に結合される。同様の結合が、例えば玩具およびスポーツ用品などの、他の用途で使用される。
【０００５】
表面エネルギーを増進し、ひいてはオレフィン系ポリマーの結合適正および塗装適正を改善するために、例えば、火炎処理、プラズマ処理、および酸処理などの技術が使用されている。しかしながら、これらの技術は、複雑で高価であり、かつ作業者にとって危険である。オレフィン系ポリマーの結合適正および塗装適正を改善するための、安全で効果的であり、かつ適用が容易である組成物の必要性が存在する。
【発明の概要】
【０００６】
本開示は、オレフィン系ポリマーから形成される基材への塗布のための下塗剤として適切な組成物を対象とする。本開示はまた、本組成物を含有する物品を提供する。
【０００７】
一実施形態において、本組成物は、低粘度エチレン／α−オレフィンコポリマーまたは低粘度官能化エチレン／α−オレフィンコポリマーを含む。各ポリマーは、２０．０Ｐａ・ｓ以下（１７７℃）の溶融粘度を有する。本組成物はまた、非芳香族でハロゲンフリーの溶媒を含む。該溶媒は、１００℃〜１７０℃の沸点を有する。本組成物は、Ｈａｎｓｅｎ溶解度パラメータに基づき、１．０５（Ｊ／ｃｃ）１／２以下の相対エネルギー差（ＲＥＤ）を有する。
【０００８】
一実施形態において、低粘度エチレン／α−オレフィンコポリマーまたは低粘度官能化エチレン／α−オレフィンコポリマーは、それぞれ、ａ）１．５〜５．０のＭｗ／Ｍｎ、およびｂ）０．８５５〜０．９００ｇ／ｃｃの密度の特性を有する。
【０００９】
一実施形態において、溶媒は、炭化水素、エーテル、ケトン、エステル、およびそれらの組み合わせから選択される。
【００１０】
本開示は、物品を提供する。一実施形態において、本物品は、少なくとも１つのオレフィン系ポリマーから形成される基材と、該基材表面に接着される層と、を含む。該層は、低粘度エチレン／α−オレフィンコポリマーまたは低粘度官能化エチレン／α−オレフィンコポリマーを含み、各コポリマーは、２０．０Ｐａ・ｓ以下（１７７℃）の溶融粘度を有する。
【図面の簡単な説明】
【００１１】
【図１】本開示の一実施形態に準拠する下塗剤組成物の引張せん断応力を描写するグラフである。
【発明を実施するための形態】
【００１２】
本開示は、組成物を提供する。本組成物は、低粘度エチレン／α−オレフィンコポリマーまたは低粘度官能化エチレン／α−オレフィンコポリマーと、溶媒と、を含む。各コポリマーは、２０．０Ｐａ・ｓ以下（１７７℃）の溶融粘度を有する。該溶媒は、非芳香族でハロゲンフリーの溶媒である。該溶媒は、１００℃〜１７０℃の沸点を有する。本組成物は、Ｈａｎｓｅｎ溶解度パラメータに基づき、１．０５（Ｊ／ｃｃ）１／２以下の相対エネルギー差（ＲＥＤ）を有する。本組成物は、本明細書に記載される２つ以上の実施形態の組み合わせを含み得る。
【００１３】
１．  低粘度エチレン／α−オレフィンコポリマー
一実施形態において、本組成物は、低粘度エチレン／α−オレフィンコポリマーを含む。「低粘度エチレン／α−オレフィンコポリマー」とは、本明細書で使用される場合、Ｃ３−Ｃ１０α−オレフィンコモノマーを有するエチレン系ポリマーであり、該エチレン／α−オレフィンコポリマーは、１．０パスカル秒（Ｐａ・ｓ）から、２０．０Ｐａ・ｓ、または１５．０Ｐａ・ｓ、または１０．０Ｐａ・ｓ、または８．０Ｐａ・ｓ未満の溶融粘度を有する。溶融粘度は、ＡＳＴＭ  Ｄ  １０８４に準拠して、Ｂｒｏｏｋｆｉｅｌｄ回転粘度計を使用して測定される（１７７℃、３５０°Ｆにおいて）。適切なＣ３−Ｃ１０α−オレフィンコモノマーの非限定的な例としては、プロピレン、１−ブテン、１−ペンテン、１−ヘキセン、１−ヘプテン、および１−オクテンが挙げられる。
【００１４】
低粘度エチレン／α−オレフィンコポリマーは、１．０Ｐａ・ｓ、または２．０Ｐａ・ｓ、または３．０Ｐａ・ｓ、または４．０Ｐａ・ｓ、または５．０Ｐａ・ｓ、または６．０Ｐａ・ｓから、２０．０Ｐａ・ｓ、または１５．０Ｐａ・ｓ、または１０．０Ｐａ・ｓ、または８．０Ｐａ・ｓ未満の溶融粘度を有し得る。
【００１５】
一実施形態において、低粘度エチレン／α−オレフィンコポリマーは、１．５〜５．０のＭｗ／Ｍｎ、および０．８５ｇ／ｃｃ〜０．９０ｇ／ｃｃの密度を有する。
【００１６】
一実施形態において、低粘度エチレン／α−オレフィンコポリマーは、１．０Ｐａ・ｓ〜１０．０Ｐａ・ｓ未満の溶融粘度を有する。
【００１７】
一実施形態において、低粘度エチレン／α−オレフィンコポリマーは、以下の特性のうちの１つ、いくつか、または全てを有する：１．０Ｐａ・ｓ〜１０．０Ｐａ・ｓ未満の溶融粘度、０．８６ｇ／ｃｃ〜０．８８ｇ／ｃｃの密度、および２５，０００未満の重量平均分子量（Ｍｗ）、１．５〜２．５のＭｗ／Ｍｎ、６８〜７０℃（ＤＳＣ）の溶融温度（Ｔｍ）、５００ｇ／１０分を超える溶融指数（Ｉ２）、ならびに、２５％未満、または５％〜２５％未満の結晶化度（ＤＳＣの判定による）。
【００１８】
一実施形態において、低粘度エチレン／α−オレフィンコポリマーは、均一に分枝し実質的に鎖状のエチレン／α−オレフィンコポリマーである。「均一に分枝するエチレン／α−オレフィンコポリマー」とは、本明細書で使用される場合、エチレン／α−オレフィンインターポリマーであり、α−オレフィンコモノマーは既定のポリマー分子内にランダムに分布され、ポリマー分子の全てが同じか実質的に同じコモノマー対エチレン比を有する。
【００１９】
均一に分枝し実質的に鎖状のエチレン／α−オレフィンインターポリマーは、米国特許第５，２７２，２３６号、同第５，２７８，２７２号、同第６，０５４，５４４号、同第６，３３５，４１０号、および同第６，７２３，８１０号において説明され、それぞれが参照により本明細書に組み込まれる。実質的に鎖状のエチレン／α−オレフィンインターポリマーは、長鎖分枝を有する。長鎖分枝は、ポリマー主鎖と同じコモノマー分布を有し、ポリマー主鎖の長さとほぼ同じ長さを有し得る。用語「実質的に鎖状の」は、典型的に、平均して「１０００個の炭素当たり０．０１個の長鎖分枝」〜「１０００個の炭素当たり３個の長鎖分枝」で置換されるポリマーに関する。長鎖分枝の長さは、ポリマー主鎖内への１つのコモノマーの組み込みから形成される、短鎖分枝の炭素長よりも長い。
【００２０】
いくつかのポリマーは、１０００個の総炭素当たり長鎖分枝０．０１〜１０００個の総炭素当たり３個の長鎖分枝、さらに１０００個の総炭素当たり０．０１個の長鎖分枝〜１０００個の総炭素当たり２個の長鎖分枝、さらに１０００個の総炭素当たり０．０１個の長鎖分枝〜１０００個の総炭素当たり１個の長鎖分枝で置換され得る。
【００２１】
実質的に鎖状の均一に分枝する鎖状エチレン／α−オレフィンインターポリマーは、特有のクラスのエチレンポリマーを形成する。それらは、上記のように、従来の均一に分枝する鎖状エチレン／α−オレフィンインターポリマーと実質的に異なり、さらに、それらは、従来の不均質な「ツイーグラーナッタ（Ｚｉｅｇｌｅｒ−Ｎａｔｔａ）触媒ポリマー化された」鎖状エチレンポリマー（例えば、Ａｎｄｅｒｓｏｎらが米国特許第４，０７６，６９８号において開示した技術を使用して作られる、超低密度ポリエチレン（ＵＬＤＰＥ）、鎖状低密度ポリエチレン（ＬＬＤＰＥ）、または高密度ポリエチレン（ＨＤＰＥ）））と同じクラスでもなければ、例えば、低密度ポリエチレン（ＬＤＰＥ）、エチレン−アクリル酸（ＥＡＡ）コポリマー、およびエチレンビニルアセテート（ＥＶＡ）コポリマーなどの、高圧、フリーラジカルで開始される、高分枝ポリエチレンと同じクラスでもない。
【００２２】
適切な低粘度エチレン／α−オレフィンコポリマーの非限定的な例としては、Ｔｈｅ  Ｄｏｗ  Ｃｈｅｍｉｃａｌ  Ｃｏｍｐａｎｙ，Ｍｉｄｌａｎｄ，Ｍｉｃｈｉｇａｎ，ＵＳＡから入手可能であるＡＦＦＩＮＩＴＹ（商標）ＧＡポリオレフィンエラストマーが挙げられる。
【００２３】
低粘度エチレン／α−オレフィンコポリマーは、本明細書に記載される２つ以上の実施形態の組み合わせを含み得る。
【００２４】
２．  低粘度官能化エチレン／α−オレフィンコポリマー
一実施形態において、本組成物は、低粘度官能化エチレン／α−オレフィンコポリマーを含む。「低粘度官能化エチレン／α−オレフィンコポリマー」とは、本明細書で使用される場合、炭素および水素以外の元素を導入するように変性された、前述の低粘度エチレン／α−オレフィンコポリマーである。官能基は、一級または二級アミン、アルコール、チオール、アルデヒド、カルボン酸およびその誘導体（無水物）、アクリレート、アクリル酸、シラン、ならびにスルホン酸から選択可能である。
【００２５】
一実施形態において、低粘度官能化エチレン／α−オレフィンコポリマーは、１．０Ｐａ・ｓ、または２．０Ｐａ・ｓ、または３．０Ｐａ・ｓ、または４．０Ｐａ・ｓ、または５．０Ｐａ・ｓ、または６．０Ｐａ・ｓから、２０．０Ｐａ・ｓ、または１５．０Ｐａ・ｓ、または１３Ｐａ・ｓ未満の溶融粘度を有し得る。
【００２６】
一実施形態において、低粘度官能化エチレン／α−オレフィンコポリマーは、１．５〜５．０、さらに１．８〜４．０、さらに２．０〜３．０のＭｗ／Ｍｎ、および０．８５〜０．９０ｇ／ｃｃ、さらに０．８６〜０．８９ｇ／ｃｃ、さらに０．８７〜０．８８ｇ／ｃｃ（１ｃｃ＝１ｃｍ３）の密度を有する。
【００２７】
一実施形態において、低粘度官能化エチレン／α−オレフィンコポリマーは、１５．０Ｐａ・ｓ未満、または１．０Ｐａ・ｓ〜１５．０Ｐａ・ｓ未満の溶融粘度を有する。
【００２８】
一実施形態において、低粘度官能化エチレン／α−オレフィンコポリマーは、無水マレイン酸（ＭＡＨ）グラフト化エチレン／α−オレフィンコポリマー（ＭＡＨ−ｇ−エチレン／α−オレフィンコポリマー）である。さらなる実施形態において、低粘度ＭＡＨ−ｇ−エチレン／α−オレフィンコポリマーは、０．５〜２．０重量％、さらに０．７〜１．５重量％、さらに０．９〜１．３重量％の無水マレイン酸を含有する。重量パーセントは、ＭＡＨ−ｇ−エチレン／α−オレフィンコポリマーの総重量に基づく。
【００２９】
一実施形態において、低粘度官能化エチレン／α−オレフィンコポリマーは、２５％未満、または５％〜２５％未満の結晶化度を有する（ＤＳＣの判定による）。
【００３０】
一実施形態において、低粘度官能化エチレン／α−オレフィンコポリマーは、以下の特性のうちの１つ、いくつか、または全てを有する：１．０Ｐａ・ｓ〜１５．０Ｐａ・ｓ未満の溶融粘度、０．８６ｇ／ｃｃ〜０．８８ｇ／ｃｃの密度、および２５，０００未満の重量平均分子量（Ｍｗ）、１．５〜３．０、さらに１．５〜２．５のＭｗ／Ｍｎ、６８〜７０℃（ＤＳＣ）の溶融温度（Ｔｍ）、５００ｇ／１０分を超える溶融指数（Ｉ２）、ならびに２５％未満、または５％〜２５％未満の結晶化度（ＤＳＣの判定による）。さらなる実施形態において、低粘度官能化エチレン／α−オレフィンコポリマーは、無水マレイン酸（ＭＡＨ）グラフト化エチレン／α−オレフィンコポリマー（ＭＡＨ−ｇ−エチレン／α−オレフィンコポリマー）である。さらなる実施形態において、低粘度ＭＡＨ−ｇ−エチレン／α−オレフィンコポリマーは、０．５〜２．０重量％、さらに０．７〜１．５重量％、さらに０．９〜１．３重量％の、無水マレイン酸を含有する。重量パーセントは、ＭＡＨ−ｇ−エチレン／α−オレフィンコポリマーの総重量に基づく。
【００３１】
本組成物のコポリマー成分は、低粘度エチレン／α−オレフィンコポリマー、低粘度官能化エチレン／α−オレフィンコポリマー、またはそれらの組み合わせであり得る。
【００３２】
適切な低粘度官能化エチレン／α−オレフィンコポリマーの非限定的な例としては、Ｔｈｅ  Ｄｏｗ  Ｃｈｅｍｉｃａｌ  Ｃｏｍｐａｎｙ，Ｍｉｄｌａｎｄ，Ｍｉｃｈｉｇａｎ，ＵＳＡから入手可能であるＡＦＦＩＮＩＴＹ（商標）ＧＡポリオレフィンエラストマーが挙げられる。
【００３３】
低粘度官能化エチレン／α−オレフィンコポリマーは、本明細書に記載される２つ以上の実施形態の組み合わせを含み得る。
【００３４】
３．  溶媒
本組成物は、溶媒を含む。該溶媒は、非芳香族でハロゲンフリーである。該溶媒は、１００℃〜１７０℃の沸点を有する。溶媒は、炭化水素、エーテル、ケトン、エステル、およびそれらの組み合わせから選択される。
【００３５】
「芳香族」化合物とは、本明細書で使用される場合、共役二重結合を有する閉鎖炭化水素である。最も単純な芳香族化合物はベンゼンである。本明細書で使用される用語「ハロゲンフリー」とは、例えばＦ、Ｃｌ、Ｂｒ、およびＩなどのハロゲン原子を欠くまたはそれらが不在である。したがって、本「非芳香族でハロゲンフリーの炭化水素溶媒」は、芳香族化合物およびハロゲンの両方を欠く。
【００３６】
一実施形態において、溶媒は、１００℃、または１２０℃から、１４０℃、または１７０℃の沸点を有する、非芳香族でハロゲンフリーの炭化水素である。該炭化水素は、飽和または不飽和であっても良く、鎖状、分枝状、または環状であっても良い。さらなる実施形態において、炭化水素は、５〜７個、または１０個、または１２個の炭素原子を含有する。
【００３７】
適切な非芳香族でハロゲンフリーの炭化水素溶媒の非限定的な例としては、エチルシクロヘキサン、メチルシクロヘキサン、プロピルシクロペンタン、イソプロピルシクロペンタン、１，２−ジメチルシクロヘキサン、１，３−ジメチルシクロヘキサン、１，４−ジメチルシクロヘキサン、１，１−ジメチルシクロヘキサン、１−メチルシクロヘキセン、４−メチルシクロヘキセン、ジペンテン、およびそれらの組み合わせが挙げられる。
【００３８】
一実施形態において、溶媒は、１００℃、または１２０℃から、１４０℃、または１７０℃の沸点を有する、非芳香族でハロゲンフリーのエーテルである。該エーテルは、飽和または不飽和であっても良く、鎖状、分枝状、または環状であっても良い。さらなる実施形態において、エーテルは、２個、または３個、または４個から、６個、または８個、または１０個の炭素原子を含有する。
【００３９】
適切な非芳香族でハロゲンフリーのエーテルの非限定的な例としては、１，１−ジエトキシエタン、ジブチルエーテル、およびそれらの組み合わせ、ならびに、好適には１，１−ジエトキシエタン、ジブチルエーテル、およびそれらの組み合わせが挙げられる。かかる溶媒は、例えば、エチルシクロヘキサンなどの、最小の１つの置換型または未置換型環式炭化水素と組み合わせて使用することができる。
【００４０】
一実施形態において、溶媒は、１００℃、または１２０℃から、１４０℃、または１７０℃の沸点を有する、非芳香族でハロゲンフリーのケトンである。該ケトンは、飽和または不飽和であっても良く、鎖状、分枝状、または環状であっても良い。さらなる実施形態において、ケトンは、２個、または４個から、５個、または６個、または７個、または８個、または９個、または１０個の炭素原子を含有する。
【００４１】
適切な非芳香族でハロゲンフリーのケトンの非限定的な例としては、シクロプロピルメチルケトン、ジエチルケトン、ジイソブチルケトン、ジプロピルケトン、エチルブチルケトン、４−メチル−３−ペンテン−２−オン、メチルイソブチルケトン、メチルｎ−プロピルケトン、およびそれらの組み合わせ、ならびに、好適にはシクロプロピルメチルケトン、ジエチルケトン、ジイソブチルケトン、ジプロピルケトン、エチルブチルケトン、４−メチル−３−ペンテン−２−オン、メチルイソブチルケトン、メチルｎ−プロピルケトン、およびそれらの組み合わせが挙げられる。かかる溶媒は、例えば、エチルシクロヘキサンなどの、最小の１つの置換型または未置換型環式炭化水素と組み合わせて使用することができる。
【００４２】
一実施形態において、溶媒は、１００℃、または１２０℃から、１４０℃、または１７０℃の沸点を有する、非芳香族でハロゲンフリーのエステルである。該エステルは、飽和または不飽和であっても良く、鎖状、分枝状、または環状であっても良い。さらなる実施形態において、エステルは、３個、または４個から、５個、または６個、または７個、または８個、または９個、または１０個の炭素原子を含有する。
【００４３】
適切な非芳香族でハロゲンフリーのエステルの非限定的な例としては、２−メトキシメチルラクテート、Ｎ−プロピルプロピオネート、およびそれらの組み合わせが挙げられる。
【００４４】
非芳香族でハロゲンフリーの溶媒は、先述の炭化水素、エーテル、ケトン、およびエステルの任意の組み合わせであっても良い。
【００４５】
一実施形態において、溶媒は、置換体を有する環式Ｃ５−Ｃ６炭化水素である。さらなる実施形態において、溶媒は、モノアルキルまたはジアルキル置換型の環式Ｃ５−Ｃ６炭化水素である。さらなる実施形態において、溶媒は、ジアルキル置換型の環式Ｃ５−Ｃ６炭化水素である。
【００４６】
一実施形態において、溶媒は、置換体を有する脂環式Ｃ５−Ｃ６炭化水素である。さらなる実施形態において、溶媒は、モノアルキルまたはジアルキル置換型の脂環式Ｃ５−Ｃ６炭化水素である。さらなる実施形態において、溶媒は、ジアルキル置換型の脂環式Ｃ５−Ｃ６炭化水素である。
【００４７】
一実施形態において、溶媒は、エチルシクロヘキサン、シス／トランス−１，３−ジメチルシクロヘキサン、シス−１，４−ジメチルシクロヘキサン、メチルシクロヘキサン、シス／トランス−１，２−ジメチルシクロヘキサン、またはそれらの組み合わせから選択される。
【００４８】
一実施形態において、溶媒はエチルシクロヘキサンである。
【００４９】
一実施形態において、溶媒は、エチルシクロヘキサンを含む溶媒ブレンド物である。さらなる実施形態において、溶媒ブレンド物は、シス／トランス−１，３−ジメチルシクロヘキサン、シス−１，４−ジメチルシクロヘキサン、メチルシクロヘキサン、シス／トランス−１，２−ジメチルシクロヘキサン、シクロプロピルメチルケトン、４−ペンタノン、３−ペンタノン、アセタール、またはそれらの組み合わせから選択される、少なくとも１つの溶媒を含む。
【００５０】
一実施形態において、溶媒は、エチルシクロヘキサンを含む溶媒ブレンド物である。さらなる実施形態において、溶媒ブレンド物は、シクロプロピルメチルケトン、４−ペンタノン、３−ペンタノン、アセタール、またはそれらの組み合わせから選択される、少なくとも１つの溶媒を含む。
【００５１】
一実施形態において、溶媒は、溶媒の重量に基づき、５０重量％以上、さらに７０重量％以上のエチルシクロヘキサンを含む、溶媒ブレンド物である。さらなる実施形態において、溶媒ブレンド物は、シクロプロピルメチルケトン、４−ペンタノン、３−ペンタノン、アセタール、またはそれらの組み合わせから選択される、少なくとも１つの溶媒を含む。
【００５２】
一実施形態において、本組成物は、エチルシクロヘキサン内に溶解される低粘度官能化エチレン／α−オレフィンコポリマーを含む。さらなる実施形態において、低粘度官能化エチレン／α−オレフィンコポリマーは、周囲テンペレートでエチルシクロヘキサン内に完全に溶解される、低粘度ＭＡＨ−ｇ−エチレン／α−オレフィンコポリマーである。本明細書で使用される用語「完全に溶解される」は、周囲温度の組成物内に見える低粘度官能化エチレン／α−オレフィンコポリマーの固相がない、または実質的にない条件である。
【００５３】
４．  相対エネルギー差
本組成物は、１．０５（Ｊ／ｃｃ）１／２以下の相対エネルギー差（ＲＥＤ）を有する。ＲＥＤ値は、Ｈａｎｓｅｎ溶解度パラメータに基づく。
【００５４】
溶媒またはポリマーの溶解特性を説明することができる数的溶解度パラメータの概念は、Ｈｉｌｄｅｂｒａｎｄによって初めて説明された。Ｃｈａｒｌｅｓ  Ｈａｎｓｅｎは、Ｈｉｌｄｅｂｒａｎｄ溶解度パラメータを、それぞれが（Ｊ／ｃｃ）１／２の値を有する３つの部分的な溶解度パラメータ、即ち、分散（δｄ）、分極（δｐ）、および水素結合（δｈ）に分割した。これら３つのＨａｎｓｅｎ溶解度パラメータ、またはＨＳＰは、溶媒の溶解特性を説明する、三次元溶解空間における点を画定する。ＨＳＰ理論は、同様のＨＳＰを有する溶媒は、互いに相溶性または可溶性であるはずであると唱える。ポリマーは、純溶媒よりも複雑な溶解挙動を示す、より大きな分子であり、それらの溶解特性は、その中心座標としての３つのＨＳＰパラメータ、および溶解球の寸法を画定する半径Ｒ（単位はまた（Ｊ／ｃｃ）１／２である）を有する、溶解空間における球として、最も良く説明される。溶媒とポリマーとの間の相互作用は、エネルギー差（ＥＤ）として、方程式１：
0006316823.tif 000002
を使用して算出され、式中、下付き文字１および２は、それぞれ溶媒およびポリマーのＨＳＰを意味する。ＥＤを球の半径Ｒで割ると、相対エネルギー差またはＲＥＤ値が得られる（方程式２）。
0006316823.tif 000003
【００５５】
１（Ｊ／ｃｃ）１／２以下のＲＥＤを有する溶媒は、それを膨張または溶解することによって、ポリマーと強く相互作用するはずである。理論上は、ＲＥＤがゼロに近ければ近いほど、相互作用はより強くなる。実際には、溶媒の溶解度パラメータの判定はそれに関連する誤差を常に有するため、これは常に観察されない。
【００５６】
そのＨＳＰおよびＲ値でポリマーを特徴付けるため、既知の溶解度パラメータで、溶媒一式のその溶解度を実際に測定するか、少なくとも視覚的に格付けすることが必要である。経験的な溶解度観察との最良の一致を維持する一方で、相互作用の半径を最小化するコンピュータプログラムに、溶解挙動を次いで適合する。公的に入手可能なプログラムＳＰＨＥＲＥが、Ｈａｎｓｅｎソフトフェア（ＨＳＰｉＰ）の一部として入手可能であり、これはインターネット上で入手可能であり、この目的のために使用可能である。
【００５７】
ポリマーがそのＨＳＰおよびＲ値で特徴付けられると、ＲＥＤを主要な基準として使用して、溶媒ＨＳＰデータベース内で、適切な溶媒の検索が実施され得る。この検索は、溶媒データベースを収容し、方程式２を解くようにプログラムされる、ＭＩＣＲＯＳＯＦＴ  ＥＸＣＥＬのようなスプレッドシート型プログラムを使用して単純化され得る。第２の溶媒モデル化プログラムは、例えば、溶媒の種類および沸点などの、他の基準の評価を可能にする。これらの機能を実行するために、適合した単一のコンピュータプログラムが使用される。データベースを欠く場合、既定の溶媒のＨＳＰは、Ｈａｎｓｅｎによって書籍“Ｈａｎｓｅｎ  Ｓｏｌｕｂｉｌｉｔｙ  Ｐａｒａｍｅｔｅｒｓ―Ａ  Ｕｓｅｒ’ｓ  Ｈａｎｄｂｏｏｋ”，２ｎｄ  Ｅｄｉｔｉｏｎ，ＣＲＣ  Ｐｒｅｓｓ，２００７で説明される、様々な方法によって算出され得る。我々のデータベースで利用不可能な溶媒のＨＳＰ値は、商業的なＨＳＰｉＰプログラム内に収容されるＹａｍａｍｏｔｏ  Ｍｏｌｅｃｕｌａｒ  Ｂｒｅａｋ方法（Ｙ―ＭＢ）を使用して算出される。このプログラムは、ＳＭＩＬＥＳフォーマットで入力される溶媒構造（水素を除外する分子構造）に対するＨＳＰ値を返す。
【００５８】
一実施形態において、本組成物は、上記に開示される通り、低粘度官能化エチレン／α−オレフィンコポリマーおよび溶媒を含み、そのＲＥＤ値は、１．０４（Ｊ／ｃｃ）１／２以下、または１．００（Ｊ／ｃｃ）１／２以下、または０．９０（Ｊ／ｃｃ）１／２以下、または０．８０（Ｊ／ｃｃ）１／２以下である。
【００５９】
一実施形態において、本組成物は、２３℃、５重量％のポリマー（組成物の重量に基づく）において、０．０１０Ｐａ・ｓ〜０．０４０Ｐａ・ｓの溶液粘度を有する（Ｂｒｏｏｋｆｉｅｌｄ試験、ＲＰＭ＝３０）。さらなる実施形態において、本組成物は、５重量％の低粘度官能化エチレン／α−オレフィンコポリマーおよびエチルシクロヘキサンを含み、本組成物は、２３℃で、０．０２３Ｐａ・ｓの溶液粘度を有する。
【００６０】
一実施形態において、本組成物は、２３℃、１０重量％のポリマー（組成物の重量に基づく）において、０．０４０Ｐａ・ｓ〜０．０８０Ｐａ・ｓの溶液粘度を有する（Ｂｒｏｏｋｆｉｅｌｄ試験、ＲＰＭ＝３０）。さらなる実施形態において、本組成物は、１０重量％の低粘度官能化エチレン／α−オレフィンコポリマーおよびエチルシクロヘキサンを含み、本組成物は、２３℃で、０．０６３Ｐａ・ｓの溶液粘度を有する。
【００６１】
５．  追加の成分
本組成物は、非官能化エチレン／α−オレフィンインターポリマー、塩素化ポリエチレン、エチルビニルアセテートコポリマー（２８％ＶＡ）、イソシアネート、および顔料の、追加の成分のうちの１つ、いくつか、または全てを含み得る。
【００６２】
一実施形態において、本組成物は、１重量％、もしくは５重量％から、１０重量％、もしくは１５重量％の低粘度エチレン／α−オレフィンコポリマー、または低粘度官能化エチレン／α−オレフィンコポリマー、またはそれらの組み合わせと、９９重量％から９０重量％、もしくは８５重量％の溶媒と、を含む。重量パーセントは、組成物の総重量に基づく。
【００６３】
本組成物を下塗剤組成物としてオレフィン系ポリマーに塗布し、接着力および塗装適正を促進することができる。下塗剤組成物に顔料を添加し、ポリオレフィンの塗料製剤を生成しても良い。
【００６４】
本組成物は、本明細書において開示される２つ以上の実施形態の組み合わせを含み得る。
【００６５】
６．  物品
本開示は、物品を提供する。本物品は、少なくとも１つのオレフィン系ポリマーから形成される基材を含む。本物品はまた、２０．０Ｐａ・ｓ以下の溶融粘度を有する低粘度エチレン／α−オレフィンコポリマーまたは低粘度官能化エチレン／α−オレフィンコポリマーの基材表面上の層を含む。低粘度エチレン／α−オレフィンコポリマーは、本明細書に記載される、任意の低粘度エチレン／α−オレフィンコポリマーまたは任意の低粘度官能化エチレン／α−オレフィンコポリマーである。低粘度エチレン／α−オレフィンコポリマーまたは官能化コポリマーは、基材表面に接触および接着し、オレフィン系ポリマーの表面上に層を形成する。低粘度エチレン／α−オレフィンコポリマーまたは官能化コポリマーの層は、連続的もしくは非連続的であっても良い。低粘度エチレン／α−オレフィンコポリマーまたは官能化コポリマーの層は、基材表面と同長もしくは非同長であっても良い。
【００６６】
基材は、オレフィン系ポリマー、プロピレン系ポリマー、エチレン系ポリマー、オレフィンブロックコポリマー、およびそれらのブレンド物から形成され得る。基材は、熱可塑性オレフィン（ＴＰＯ）であっても良い。基材は、押出成形、熱成形、熱硬化、射出成形、吹込成形、およびそれらの任意の組み合わせによって成形され得る。
【００６７】
未処理の物品（即ち、低粘度エチレン／α−オレフィンコポリマーの層を有さない物品）は、基材のみから成り得る。あるいは、未処理の物品は、多構成要素（または多層）物体であり、そのオレフィン系ポリマー基材は、複数の構成要素のうちの１つ（または複数の層のうちの１つ）である。適切な物品の非限定的な例としては、自動車部品（バンパー、ダッシュボード、トリム内装／外装部品）、発泡体、靴（外底、中底、上底）、消費者家電（コンピュータ、携帯電話、ハンドヘルドデータ機器）、消費財（冷蔵庫、レンジ、ブレンダー）、玩具、履物、接着剤、皮膜、積層品、および繊維が挙げられる。
【００６８】
本発明は、本発明に係る組成物から形成される少なくとも１つの構成要素を含む物品を提供する。さらなる実施形態において、本物品は、ポリウレタンを含む組成物、またはイソシアネートを含む組成物から形成される、少なくとも１つの構成要素をさらに含む。さらなる実施形態において、本物品は、ａ）皮革、ｂ）綿を含む生地、ｃ）金属、ｄ）木材、ｅ）セメント、ｆ）熱可塑性ポリマー（例えば、オレフィン系ポリマー）、またはｇ）ゴムを含む、少なくとも１つの構成要素をさらに含む。
【００６９】
本発明は、本発明に係る組成物から形成される少なくとも１つの構成要素を含む物品を提供する。さらなる実施形態において、本物品は、ポリウレタンコーティング、ポリウレタン発泡体、ポリウレタン接着剤、またはそれらの組み合わせをさらに含む。さらなる実施形態において、本物品は、ａ）皮革、ｂ）綿を含む生地、ｃ）金属、ｄ）木材、ｅ）セメント、ｆ）熱可塑性ポリマー（例えば、オレフィン系ポリマー）、またはｇ）ゴムを含む、少なくとも１つの構成要素をさらに含む。
【００７０】
一実施形態において、基材表面はオレフィン系ポリマーから形成される。本組成物は、基材表面に塗布される。本組成物を基材表面に塗布する非限定的な技術は、吹付コーティング、浸漬コーティング、バーコーティング、刷毛塗りコーティング、ロールコーティング、カーテンコーティング、およびそれらの組み合わせを含む。
【００７１】
一実施形態において、本組成物は、基材表面上に１ミクロン、または５ミクロン、または８ミクロンから、１０ミクロン、または１５ミクロン、または２０ミクロンの厚さを有する低粘度エチレン／α−オレフィンコポリマーの乾燥層を生成する厚さ（典型的に２０ミクロン〜１２０ミクロン）で塗布される。
【００７２】
一実施形態において、本組成物は、基材のオレフィン系ポリマー表面上に吹付けられる。
【００７３】
一実施形態において、基材表面は、エチレン／アルファオレフィンコポリマーを含む。
【００７４】
一実施形態において、基材表面は、オレフィンブロックコポリマーを含む。「オレフィンブロックコポリマー」（または「ＯＢＣ」）とは、本明細書で使用される場合、マルチブロックまたはセグメント化コポリマーであり、ペンダントまたはグラフト化方式ではなく、鎖状様式で連結される２つ以上の化学的に明確な領域またはセグメント（「ブロック」と称される）、つまり、ポリマー化エチレン系官能性に対して、末端と末端が連結される化学的に分化された単位を含むポリマーを含む。特定の実施形態では、ブロックは、そこに組み込まれるコモノマーの量もしくは種類、密度、結晶化度の量、かかる組成物のポリマーに起因する微結晶寸法、立体規則性の種類もしくは程度（アイソタクティックもしくはシンジオタクティック）、領域規則性もしくは部位不規則性、長鎖分枝もしくは超分枝を含む分枝の量、均一性、または任意の他の化学的もしくは物理的特性において異なる。オレフィンブロックコポリマーは、コポリマー生成の特有のプロセスに起因する、多分散指数（ＰＤＩまたはＭｗ／Ｍｎ）の特有の分布、ブロック長さ分布、および／またはブロック数分布によって特徴付けられる。より具体的には、連続的なプロセスで生成されるとき、ＯＢＣの複数の実施形態は、１．７〜８、または１．７〜３．５、または１．７〜２．５、および１．８〜２．５、または１．８〜２．１の範囲のＰＤＩを保有し得る。一括もしくは半一括プロセスで生成されるとき、ＯＢＣの複数の実施形態は、１．０〜２．９、または１．３〜２．５、または１．４〜２．０、または１．４〜１．８の範囲のＰＤＩを保有し得る。
【００７５】
一実施形態において、ＯＢＣはエチレン／α−オレフィンマルチブロックコポリマーである。エチレン／α−オレフィンマルチブロックコポリマーは、エチレン由来単位の過半数のモル画分を含み、エチレンは、少なくとも５０モル％、または少なくとも６０モル％、または少なくとも７０モル％、または少なくとも８０モル％を構成し、マルチブロックコポリマーの残りはコモノマーを含む。エチレン／α−オレフィンマルチブロックコポリマーは、化学的もしくは物理的特性において異なる２つ以上のポリマー化モノマー単位（ブロックインターポリマー）の複数（即ち、２つ以上）のブロックまたはセグメントによって特徴付けられる、ポリマー化形態のエチレンおよびコポリマー化可能なα−オレフィンコモノマーをさらに含み、マルチブロックコポリマーである。いくつかの実施形態において、マルチブロックコポリマーは、以下の式：
（ＡＢ）ｎ
によって表され得、式中、ｎは、少なくとも１、好適には、２、３、４、５、１０、１５、２０、３０、４０、５０、６０、７０、８０、９０、１００、またはそれ以上などの、１を超える整数であり、「Ａ」は、硬質ブロックまたはセグメントを表し、「Ｂ」は、軟質ブロックまたはセグメントを表す。ＡおよびＢは、分枝または星状方式ではなく、鎖状方式で連結される。「硬質」セグメントとは、いくつかの実施形態においては９５重量パーセントを超える量、および他の実施形態では９８重量パーセントを超える量で、エチレンがその中に存在する、ポリマー化単位のブロックを意味する。言い換えると、硬質セグメント内のコモノマー含有量は、いくつかの実施形態においては硬質セグメントの総重量の５重量パーセント未満、および他の実施形態では２重量パーセント未満である。いくつかの実施形態において、硬質セグメントは、全て、または実質的に全ての、エチレンを含む。
【００７６】
一方、「軟質」セグメントとは、コモノマー含有量が、いくつかの実施形態においては軟質セグメントの総重量の５重量パーセントを超え、様々な他の実施形態においては、８重量パーセント超、１０重量パーセント超、または１５重量パーセント超である、ポリマー化単位のブロックを意味する。いくつかの実施形態において、軟質セグメント内のコモノマー含有量は、２０重量パーセント超、２５重量パーセント超、３０重量パーセント超、３５重量パーセント超、４０重量パーセント超、４５重量パーセント超、５０重量パーセント超、または様々な他の実施形態では６０重量パーセント超であっても良い。
【００７７】
２つ以上のモノマーから形成される、それぞれの区別可能なセグメントまたはブロックが、単一のポリマー鎖に連結されるため、ポリマーは、標準的な選択抽出技術を使用して完全に画分され得ない。例えば、相対的に結晶質の領域（高密度セグメント）および相対的に非結晶質の領域（より低密度のセグメント）を含有するポリマーは、異なる溶媒を使用して選択的に抽出または画分され得ない。一実施形態において、ジアルキルエーテルもしくはアルカン溶媒のいずれかを使用して抽出可能なポリマーの量は、総ポリマー重量の１０パーセント未満、または７パーセント未満、または５パーセント未満、または２パーセント未満である。
【００７８】
さらに、本明細書において開示されるＯＢＣは、Ｐｏｉｓｓｏｎ分布よりもむしろＳｃｈｕｌｚ−Ｆｌｏｒｙ分布に適合するＰＤＩを保有する。本ＯＢＣは、米国特許第７，８５８，７０６号および米国特許第７，６０８，６６８号において説明されるポリマー化プロセスによって生成され、これは多分散系ブロック分布ならびにブロック長の多分散系分布の両方を有する生成物をもたらす。これは、区別可能な物理的特性を有するＯＢＣ生成品の形成をもたらす。多分散系ブロック分布の理論的な利点は、Ｐｏｔｅｍｋｉｎ，Ｐｈｙｓｉｃａｌ  Ｒｅｖｉｅｗ  Ｅ（１９９８）５７（６），ｐｐ．６９０２−６９１２、およびＤｏｂｒｙｎｉｎ，Ｊ．Ｃｈｅｍ．Ｐｈｖｓ．（１９９７）１０７（２１），ｐｐ９２３４−９２３８において、以前にモデル化および説明されている。
【００７９】
一実施形態において、エチレン／α−オレフィンマルチブロックコポリマーは、（Ａ）１．７〜３．５のＭｗ／Ｍｎと、摂氏温度を単位とする少なくとも１つの融点、Ｔｍと、グラム／立方センチメールを単位とする密度、ｄと、を有するものと定義され、Ｔｍおよびｄの数値は、以下の関係に対応する：
Ｔｍ＞−２００２．９＋４５３８．５（ｄ）−２４２２．２（ｄ）２。
【００８０】
一実施形態において、エチレン／α−オレフィンマルチブロックコポリマーは、（Ｂ）１．７〜３．５のＭｗ／Ｍｎを有するものと定義され、Ｊ／ｇを単位とする融解熱、ΔＨと、最高のＤＳＣピークと最高の結晶化分析画分（「ＣＲＹＳＴＡＦ」）ピークとの間の温度差として定義される、摂氏温度を単位とするデルタ量、ΔＴと、によって特徴付けられ、ΔＴおよびΔＨの数値は、以下の関係：
0006316823.tif 000004
を有し、ここで、ＣＲＹＳＴＡＦピークは、少なくとも５パーセントの累積ポリマーを使用して決定され、５パーセント未満のポリマーが識別可能なＣＲＹＳＴＡＦピークを有する場合、ＣＲＹＳＴＡＦ温度は３０℃である。
【００８１】
一実施形態において、エチレン／α−オレフィンマルチブロックコポリマーは、（Ｃ）エチレン／α−オレフィンインターポリマーの圧縮成形皮膜で測定される、３００歪みパーセントにおけるパーセントおよび１周期を単位とする弾性回復、Ｒｅを有するものと定義され、グラム／立方センチメートルを単位とする密度、ｄを有し、Ｒｅおよびｄの数値は、エチレン／α−オレフィンインターポリマーが架橋相を実質的に有さないときに、以下の関係を成立させる：
Ｒｅ＞１４８１−１６２９（ｄ）。
【００８２】
一実施形態において、エチレン／α−オレフィンマルチブロックコポリマーは、（Ｄ）同じ温度の間で溶出する同等なランダムエチレンインターポリマー画分のものよりも、少なくとも５パーセント高いモルコモノマー含有量を、その画分が有するという点で特徴付けられる、ＴＲＥＦを使用して画分されるときに４０℃〜１３０℃で溶出する分子量画分を有するものと定義され、前述の同等なランダムエチレンインターポリマーは、同じコモノマー（複数可）を有し、エチレン／α−オレフィンインターポリマーのものの１０パーセント以内の溶融指数、密度、およびモルコモノマー含有量（ポリマー全体に基づく）を有する。
【００８３】
一実施形態において、エチレン／α−オレフィンマルチブロックコポリマーは、（Ｅ）２５℃における貯蔵率、Ｇ’（２５℃）と、１００℃における貯蔵率、Ｇ’（１００℃）と、を有するものと定義され、Ｇ’（２５℃）対Ｇ’（１００℃）の比率は、約１：１〜約９：１の範囲内である。
【００８４】
一実施形態において、エチレン／α−オレフィンマルチブロックコポリマーは、（Ｆ）少なくとも０．５および最大約１のブロック指数、ならびに約１．３を超える分子量分布、Ｍｗ／Ｍを、その画分が有するという点で特徴付けられる、ＴＲＥＦを使用して画分されるときに４０℃〜１３０℃で溶出する分子画分を有するものと定義される。
【００８５】
一実施形態において、エチレン／α−オレフィンマルチブロックコポリマーは、（Ｇ）ゼロを超え最大約１．０の平均ブロック指数と、約１．３を超える分子量分布、Ｍｗ／Ｍｎと、を有するものと定義される。
【００８６】
エチレン／α−オレフィンマルチブロックコポリマーは、上述の特性（Ａ）〜（Ｇ）の任意の組み合わせを有しても良い。
【００８７】
適切なコモノマーの非限定的な例としては、例えば、プロピレン、１−ブテン、１−ペンテン、３−メチル−１−ブテン、１−ヘキセン、４−メチル−１−ペンテン、３−メチル−１−ペンテン、１−オクテン、１−デセン、１−ドデセン、１−テトラデセン、１−ヘキサデセン、１−オクタデセン、および１−エイコセンなどの、炭素原子３〜３０個の直鎖／分枝状α−オレフィンと、例えば、シクロペンテン、シクロヘプテン、ノルボルネン、５−メチル−２−ノルボルネン、テトラシクロドデセン、および２−メチル−１，４，５，８−ジメタノ−１，２，３，４，４ａ，５，８，８ａ−オクタヒドロナフタレンなどの、炭素原子３〜３０個、または３〜２０個のシクロ−オレフィンと、例えば、ブタジエン、イソプレン、４−メチル−１，３−ペンタジエン、１，３−ペンタジエン、１，４−ペンタジエン、１，５−ヘキサジエン、１，４−ヘキサジエン、１，３−ヘキサジエン、１，３−オクタジエン、１，４−オクタジエン、１，５−オクタジエン、１，６−オクタジエン、１，７−オクタジエン、エチリデンノルボルネン、ビニルノルボルネン、ジシクロペンタジエン、７−メチル−１，６−オクタジエン、４−エチリデン−８−メチル−１，７−ノナジエン、および５，９−ジメチル−１，４，８−デカトリエンなどの、ジ−およびポリオレフィンと、３−フェニルプロペン、４−フェニルプロペン、１，２−ジフルオロエチレン、テトラフルオロエチレン、および３，３，３−トリフルオロ−１−プロペンと、が挙げられる。
【００８８】
一実施形態において、エチレン／α−オレフィンマルチブロックコポリマー内のコモノマーは、プロピレン、ブテン、ヘキセン、およびオクテンから選択される。
【００８９】
一実施形態において、エチレン／α−オレフィンマルチブロックインターポリマーは、スチレンを除外する。
【００９０】
一実施形態において、エチレン／α−オレフィンマルチブロックインターポリマーは、エチレン／オクテンマルチブロックコポリマーである。
【００９１】
一実施形態において、エチレン／オクテンマルチブロックコポリマーの軟質セグメントは、５モル％、７モル％、または９モル％、または１１モル％、または１３モル％、または１５モル％から、１８モル％〜２０モル％のオクテン由来単位を含む。エチレン／オクテンマルチブロックコポリマーは、０．８６６ｇ／ｃｃ〜０．８８７ｇ／ｃｃの密度を有する。エチレン／オクテンマルチブロックコポリマーは、０．５ｇ／１０分、または５．０ｇ／１０分、または１０．０ｇ／１０分、または１５ｇ／１０分から、２０ｇ／１０分、または２５ｇ／１０分、または３０ｇ／１０分の、溶融指数（ＭＩ）を有する。
【００９２】
一実施形態において、本物品はまた、コーティング材料の層を含む。コーティング材料は、低粘度エチレン／α−オレフィンコポリマーの層に塗布される。コーティング材料は、低粘度エチレン／α−オレフィンコポリマーの層に接触および接着し、それによって基材表面に接着して、基材表面／低粘度エチレン／α−オレフィンコポリマー／コーティング材料（最外層）の、３成分の構造体を形成する。コーティング材料を塗布する非限定的な技術は、吹付コーティング、浸漬コーティング、バーコーティング、刷毛塗りコーティング、ロールコーティング、カーテンコーティング、およびそれらの組み合わせを含む。
【００９３】
一実施形態において、コーティング材料の層は、ＯＢＣなどのオレフィン系ポリマーから形成される基材の表面に接着される、低粘度無水マレイン酸グラフト化エチレン／α−オレフィンコポリマーの層の上にある。
【００９４】
一実施形態において、本組成物はコーティング材料と混合され、混合物を形成する。該混合物は、続いて基材表面に塗布され、上記に開示される塗布技術のうちのいずれかの手段で、基材をコーティングする。コーティング材料が乾燥しているとき、コーティング材料、低粘度エチレン／α−オレフィンコポリマー、および基材表面は、３成分の構造体（または層構造体）を形成し、低粘度エチレン／α−オレフィンコポリマーがコーティング材料を基材表面に接着させる。
【００９５】
一実施形態において、コーティング材料は塗料である。塗料は、溶媒、結合剤、顔料、および随意の添加剤を含む。コーティング材料のための溶媒の非限定的な例としては、トルエン、キシレン、メチルエチルケトン、メチルイソブチルケトン、および水が挙げられる。顔料は、二酸化チタン（ルチル）、雲母片、酸化鉄、シリカ、アルミニウムなどの無機材料を含んでも良い。
【００９６】
コーティング材料のための結合剤の非限定的な例としては、アクリルポリマー、アルキド樹脂、セルロースアセテートブチレートなどのセルロース系材料、メラミン樹脂、カルバメート樹脂、ポリエステル樹脂、ビニルアセテート樹脂、ウレタン樹脂、および任意のそれらの組み合わせが挙げられる。コーティング材料のための添加剤の非限定的な例としては、触媒、増粘剤、安定剤、乳化剤、調質剤、接着促進剤、ＵＶ安定剤、離型剤（艶消剤）、殺生物剤、ポリオール、アルコール、および任意のそれらの組み合わせが挙げられる。
【００９７】
一実施形態において、コーティング材料は、糊などの接着剤組成物である。
【００９８】
本物品は、本明細書において開示される２つ以上の実施形態を含み得る。
【００９９】
定義
特に反対であると明記されている、本文脈から黙示的である、または当技術分野において慣習的である場合を除き、全ての部分とパーセントは重量に基づき、すべての試験方法は本開示の出願日現在のものである。
【０１００】
本明細書で使用する用語「組成物」は、組成物を含む材料の混合物、ならびに組成物の材料から形成される反応生成物および分解生成物を含む。
【０１０１】
用語「含む（ｃｏｍｐｒｉｓｉｎｇ）」、「含む（ｉｎｃｌｕｄｉｎｇ）」、「有する（ｈａｖｉｎｇ）」、およびそれらの派生語は、いかなる追加の成分または手順の存在を除外しない。「から本質的に成る」という用語は、操作性に必須でないものを除き、いかなる他の成分または手順を除外する。「から成る」という用語は、具体的に記載されていない、いかなる成分または手順も除外する。
【０１０２】
本明細書で使用する用語「エチレン系ポリマー」とは、ポリマー化形態で、過半量のエチレンモノマー（ポリマーの重量に基づく）を含み、随意に１つ以上のコモノマーを含み得るポリマーを意味する。
【０１０３】
本明細書で使用する用語「エチレン／α−オレフィンインターポリマー」とは、ポリマー化形態で、過半量のエチレンモノマー（インターポリマーの重量に基づく）および少なくとも１つのα−オレフィンを含むインターポリマーを意味する。
【０１０４】
本明細書で使用する用語「エチレン／α−オレフィンコポリマー」とは、ポリマー化形態で、２種類のみのモノマーとして、過半数のエチレンモノマー（コポリマーの重量に基づく）およびα−オレフィンを含むコポリマーを意味する。
【０１０５】
本明細書で使用する用語「インターポリマー」とは、少なくとも２つの異なる種類のモノマーのポリマー化によって調製されるポリマーを意味する。したがって、インターポリマーという一般名称は、コポリマー（２つの異なる種類のモノマーから調製されるポリマーを意味するために用いられる）、および２つ以上の異なる種類のモノマーから調製されるポリマーを含む。
【０１０６】
本明細書で使用する用語「オレフィン系ポリマー」とは、ポリマー化形態で、過半量のオレフィンモノマー、例えば、エチレンまたはプロピレン（ポリマーの重量に基づいて）を含み、随意に１つ以上のコモノマーを含み得るポリマーを意味する。
【０１０７】
本明細書で使用する用語「ポリマー」とは、同じか異なる種類かに関わらず、モノマーをポリマー化することによって調製されるポリマー化合物を意味する。したがって、ポリマーという一般名称は、ホモポリマーという用語（微量の不純物がポリマー構造に組み込まれ得ることを理解した上で、１種類のみのモノマーから調製されるポリマーを意味するために用いられる）、および上記に定義されるインターポリマーという用語を包含する。ポリマーは、微量の触媒残渣、および／またはそのポリマー化および／または分離に関連する他の残渣を含有し得る。
【０１０８】
試験方法
ＡＳＴＭ  Ｄ−７９２に準拠して密度を測定する。
【０１０９】
示差走査熱量測定法（ＤＳＣ）を使用して、ポリエチレン（ＰＥ）系試料およびポリプロピレン（ＰＰ）系試料の結晶化度を測定する。約５〜８ミリグラムの試料を秤量し、ＤＳＣパン内に設置する。蓋をパンの上に圧着し、閉鎖した雰囲気を確保する。試料パンをＤＳＣセル内に設置し、次におよそ１０℃／分の速度で、ＰＥについては１８０℃（ＰＰについては２３０℃）の温度まで加熱する。試料をこの温度で３分間保持する。次に、試料を、約１０℃／分の速度で、ＰＥについては−６０℃（ＰＰについては−４０℃）まで冷却し、その温度で３分間等温的に保持する。試料を次に、１０℃／分の速度で、完全に溶融するまで加熱する（第２の加熱）。第２の熱曲線から決定される融解熱（Ｈｆ）を、ＰＥについては２９２Ｊ／ｇの理論的な融解熱（ＰＰについては１６５Ｊ／ｇ）で割り、この量に１００を乗じることによって、結晶化度パーセントを算出する（例えば、ＰＥについては、結晶化％＝（Ｈｆ／２９２Ｊ／ｇ）×１００、およびＰＰについては、結晶化％＝（Ｈｆ／１６５Ｊ／ｇ）×１００）。
【０１１０】
特に明記しない限り、各ポリマーの融点（複数可）（Ｔｍ）は、上述の通り、ＤＳＣから取得される第２の熱曲線から決定される（ピークＴｍ）。結晶化温度（Ｔｃ）は第１の冷却曲線から測定される（ピークＴｃ）。
【０１１１】
フーリエ変換赤外分光分析（Ｆｏｕｒｉｅｒ  Ｔｒａｎｓｆｏｒｍ  Ｉｎｆｒａｒｅｄ  Ｓｐｅｃｔｒｏｓｃｏｐｙ）（ＦＴＩＲ）分析−無水マレイン酸含有量
波数１７９１ｃｍ−１における無水マレイン酸のピーク高さの、ポリマーの参照ピークに対する比率によって、無水マレイン酸の濃度を判定し、これは、ポリエチレンの場合は波数２０１９ｃｍ−１におけるものである。この比率に適切な較正定数を乗じることによって、無水マレイン酸含有量を算出する。マレイン酸グラフト化ポリオレフィンに使用される方程式（ポリエチレンの参照ピークと共に）は、方程式３に示す以下の形態を有する。
ＭＡＨ（重量％）＝Ａ＊｛［ＦＴＩＲピーク面積＠１７９１ｃｍ−１］／［ＦＴＩＲピーク面積２０１９ｃｍ−１］＋Ｂ＊［ＦＴＩＲピーク面積＠１７１２ｃｍ−１］／［ＦＴＩＲピーク面積＠２０１９ｃｍ−１］｝（方程式３）
【０１１２】
較正定数Ａは、１３Ｃ  ＮＭＲ標準を使用して決定可能である。実際の較正定数は、計器およびポリマーによって僅かに異なる場合がある。波数１７１２ｃｍ−１における第２の成分は、マレイン酸の存在の主要因であり、これは新しくグラフト化された材料に対して取るに足りない。しかしながら、経時的に、無水マレイン酸は、水分の存在下でマレイン酸に容易に変換される。表面積によっては、周囲条件下で、ほんの数日で著しい加水分解が発生し得る。酸は、波数１７１２ｃｍ−１において明確なピークを有する。方程式３における定数Ｂは、無水物と酸性基との間の減衰係数の差に対する補正である。
【０１１３】
試料調製手順は、加熱された加圧器内で、１５０〜１８０℃で１時間かけて、２つの保護皮膜の間に、典型的に０．０５〜０．１５ミリメートル厚の加圧成形物を生成することから始まる。ＭＹＬＡＲおよびＴＥＦＬＯＮは、圧盤から試料を保護するために適切な保護皮膜である。アルミニウム箔は決して使用してはならない（無水マレイン酸はアルミニウムと反応する）。圧盤は、約５分間圧力下（約１０トン）に置くべきである。試料を室温まで冷却させ、適切な試料ホルダに設置し、次にＦＴＩＲ内で走査する。各試料走査前に、または必要に応じて、背景走査を実行すべきである。試験の正確さは優良であり、固有可変性は±５％未満である。乾燥剤と共に試料を保管し、過度の加水分解を防止すべきである。生成物内の水分含有量は、０．１重量パーセントの高さまで測定された。しかしながら、酸への無水物の変換は、温度と共に可逆的であるが、完全な変換には最大１週間かかる場合がある。転換は、１５０℃の真空オーブン内で最良に実行され、優良な真空（３０インチＨｇ近く）が必要である。真空が十分でない場合、試料は酸化しておよそ１７４０ｃｍ−１の赤外ピークをもたらす傾向があり、これはグラフトレベルの値を過剰に低くする。無水マレイン酸および酸は、それぞれ約１７９１および１７１２ｃｍ−１におけるピークによって表される。
【０１１４】
ゲル浸透クロマトグラフィー
Ｐｏｌｙｍｅｒ  ＬａｂｏｒａｔｏｒｉｅｓのモデルＰＬ−２１０、またはＰｏｌｙｍｅｒ  ＬａｂｏｒａｔｏｒｉｅｓのモデルＰＬ−２２０のいずれかから成るクロマトグラフィーシステムで、エチレン系ポリマーの平均分子量および分子量分布を判定する。エチレン系ポリマーについては１４０℃で、カラムおよびカルーセル区画を操作する。カラムは、３つのＰｏｌｙｍｅｒ  Ｌａｂｏｒａｔｏｒｉｅｓの１０ミクロンＭｉｘｅｄ−Ｂカラムである。溶媒は、１，２，４トリクロロベンゼンである。「５０ミリリットルの溶媒」中「０．１グラムのポリマー」の濃度で試料を調製する。試料調製のために使用される溶媒は、２００ｐｐｍのブチル化ヒドロキシトルエン（ＢＨＴ）を含有する。１６０℃で２時間、軽く撹拌することによって試料を調製する。注入量は「１００マイクロリットル」であり、流量は１．０ミリリットル／分である。Ｐｏｌｙｍｅｒ  Ｌａｂｏｒａｔｏｒｉｅｓ（英国）から購入される狭い分子量分布のポリスチレン標準を用い、ＧＰＣカラムセットの校正を実行する。ポリスチレン標準のピーク分子量を、以下の方程式：
Ｍポリエチレン＝Ａ×（Ｍポリスチレン）Ｂ
を使用してポリエチレン分子量に変換し（Ｗｉｌｌｉａｍｓ  ａｎｄ  Ｗａｒｄ，Ｊ．Ｐｏｌｙｍ．Ｓｃｉ．，Ｐｏｌｙｍ．Ｌｅｔ．，６，６２１（１９６８）において説明される通り）、式中、Ｍは分子量であり、Ａは０．４３１５の値を有し、Ｂは１．０に等しい。
ＶＩＳＣＯＴＥＫ  ＴｒｉＳＥＣソフトウェアのバージョン３．０を使用して、ポリエチレン等量分子量の算出を実行した。ポリプロピレン系ポリマーの分子量は、ＡＳＴＭ  Ｄ６４７４．９７１４−１に準拠して、Ｍａｒｋ−Ｈｏｕｗｉｎｋ比を使用して判定可能であり、ポリスチレンについては、ａは０．７０２、ログＫは−３．９であり、ポリプロピレンについては、ａは０．７２５、ログＫは−３．７２１である。ポリプロピレン系試料については１６０℃で、カラムおよびカルーセル区画を操作する。
【０１１５】
溶融粘度
ＡＳＴＭ  Ｄ  ３２３６（３５０°Ｆ）に準拠して、Ｂｒｏｏｋｆｉｅｌｄ  Ｄｉｇｉｔａｌ  Ｖｉｓｃｏｍｅｔｅｒ（モデルＤＶ−ＩＩＩ、バージョン３）、および使い捨てのアルミニウム試料チャンバを使用して、溶融粘度を測定する。使用されるスピンドルは、一般的に、１０〜１００，０００センチポイズの範囲内の粘度の測定に適切な、ＳＣ−３１ホットメルトスピンドルである。試料をチャンバ内に注ぎ、今度はチャンバをＢｒｏｏｋｆｉｅｌｄ  Ｔｈｅｒｍｏｓｅｌ内に挿入し、適所に固定する。試料チャンバは、スピンドルが挿入され回転しているときにチャンバの方向が変わらないことを確かにするために、その底にＢｒｏｏｋｆｉｅｌｄ  Ｔｈｅｒｍｏｓｅｌの底に適合するノッチを有する。試料（およそ８〜１０グラムの樹脂）を、溶融した試料が試料チャンバの最上部の約１インチ下になるまで、所要の温度まで加熱する。粘度計装置を下げ、スピンドルを試料チャンバの中に沈める。粘度計のブラケットがＴｈｅｒｍｏｓｅｌ上に一直線に並ぶまで下げ続ける。粘度計を作動させ、粘度計のＲＰＭ出力に基づき、総トルク容量の４０〜６０パーセントの範囲内のトルク測定値をもたらすせん断率で動作するように設定する。測定値を、毎分、約１５分間、または数値が安定するまで測り、その時点で最終の測定値を記録する。
【０１１６】
溶融指数
ＡＳＴＭ  Ｄ−１２３８、１９０℃／２．１６ｋｇの条件に準拠して、エチレン系ポリマーの溶融指数（Ｉ２、またはＭＩ）を測定する。米国特許第６，３３５，４１０号、同第６，０５４，５４４号、同第６，７２３，８１０号に説明される通り、高いＩ２のポリマー（２００ｇ／モル以上のＩ２）については、溶融指数は、Ｂｒｏｏｋｆｉｅｌｄ粘度から好適には算出される。Ｉ２（１９０℃／２．１６ｋｇ）は、３．６１２６［１０（ログ（η）−６．６９２８）／−１．１３６３］−９．３１８５１であり、式中、ηは、３５０°Ｆ（１７６．６７℃）における、ｃＰを単位とする溶融粘度である。
【０１１７】
溶液粘度
３番のスピンドルを備えるＢｒｏｏｋｆｉｅｌｄ  Ｄｉｇｉｔａｌ  Ｖｉｓｃｏｍｅｔｅｒ（モデルＤＶ−Ｃ）を使用して、溶液複合物のＢｒｏｏｋｆｉｅｌｄ粘度を測定する。１５０ｍｌの試料を使い捨てのプラスチックビーカーに注ぎ込む。粘度計装置を下げ、スピンドルを試料内に沈める。最上部の標線が試料内に浸かるまで下げ続ける。３０ｒｐｍのローター速度で粘度計を作動させ、値が安定した後に粘度を記録する。
【０１１８】
引張せん断応力（σ、単位：メガパスカル（ＭＰａ））を以下の方程式：σ＝Ｆｍ／Ｓによって算出し、式中、Ｓは糊付け部分の面積（単位：ｍｍ２）である。
【０１１９】
ここで、以下の実施例において、本開示のいくつかの実施形態を詳細に説明する。
【実施例１】
【０１２０】
材料
本発明に係る実施例および比較試料のための材料を以下の表１に提供する。
【表１】
0006316823.tif 000005
【実施例２】
【０１２１】
ポリマー１
以下に説明する手順に従って、ポリマー１を調製する。
６．０〜１７．０Ｐａ・ｓの溶融粘度範囲を有する低粘度エチレン／オクテンコポリマー。公称１０００ＭＩ、０．８７ｇ／ｃｃ。
無水マレイン酸（ＭＡＨ−ＤｅＧｕｓｓａ  ＤＨＢＰまたは等価物）
Ｈｙｄｒｏｂｒｉｔｅ  ３８０―必要に応じて過酸化物を希薄化するための水素処理されたパラフィン油。（１：１の過酸化物：油比）。
Ｌｕｐｅｒｏｘ  １０１―２，５−ビス（ｔｅｒｔ−ブチルペルオキシ）−２，５−ジメチルヘキサン（２９０．４４ｇ／モル）。
バレル、ギアポンプ、およびダイ温度設定：
供給バレル―冷却（４９℃）
バレル番号３：１２０℃、注入ポート３ａにおけるマレイン酸およびポート４ａにおける過酸化物の注入
バレル番号４−１１：２３５℃
移送ラインおよびギアポンプ：１５０℃
ダイ：２０４℃
スクリュー速度３８６ｒｐｍ
ＭＡＨ１６．２５ｌｂ／時間
ＭＡＨ供給％  １．５５％
「１：１の油：ＰＯＸ」３．６ｌｂ／時間
「１：１の油：ＰＯＸ」供給％  ０．３４％
純ＰＯＸ供給０．１７％
真空圧力２０ｃｍＨｇ
【０１２２】
「９２ｍｍ」の共回転二軸押出機（ＴＳＥ）上でポリマー１を生成する。そのプロセスを以下のステップに要約する：（ａ）選択されたバレル温度プロファイルで動作するようにＴＳＥを設定し、所望のＲＰＭにスクリュー速度を設定する、（ｂ）所望のポリマー供給速度で、重量測定法による制御されたオージェ供給機によって、押出機の押出ホッパー内にポリマーペレットを供給する、（ｃ）バレル内に溶融されたＭＡＨを注入する、（ｄ）標的供給速度で、１：１の鉱油溶液を介して、過酸化物を添加し、ＭＡＨから下流のバレル内に注入する、（ｅ）ニーディングブロックが反応性原料を分布させ、機械的エネルギー散逸を通してポリマー溶融物を加熱し、過酸化物開始剤の熱分解に続いて反応が発生した、（ｆ）揮発性未反応成分および副生成物を真空ポートで除去する、（ｇ）最終のバレルセクション内で溶融物を冷却し、ギアポンプに供給する、（ｈ）ギアポンプがダイを供給し、そこから溶融物が水中ペレット化機に移動する。十分な長さのペレットスラリー冷却ラインを使用して、６０秒を超える滞留時間を達成し、ペレットを２５℃未満まで冷却する。）ペレット化生成物を乾燥させ収集する。
【実施例３】
【０１２３】
ＲＥＤ算出
実験用手順
ポリマー１の初期Ｈａｎｓｅｎ溶解球（ＨＳＳ）の判定
【０１２４】
この判定には、ポリマー（ポリマー１）の溶解度が、広範な極性および水素結合特性を有する１８の溶媒において評価されることが必要である。使用された溶媒のリストを以下の表Ａに提示する。
【表Ａ】
0006316823.tif 000006
【０１２５】
５ドラムのバイアル内に０．５ｇのポリマービーズを秤量することによって試料を調製する。第１の試験溶媒（５．０ｍｌ）をピペットでバイアル内に添加し、バイアルを次にポリエチレン裏張り蓋でキャップし、投入された溶媒を示すラベルを貼る。この手順を残り１７の試験溶媒で繰り返す。バイアル内の最終的なポリマー濃度は１０％（重量／体積関係）である。２５℃の低い設定のＥｂｅｒｂａｃｈシェーカー内にバイアルを設置する。２４時間後、試料をシェーカーから取り除き、３０分間置いておき、その後、表Ｂに示す基準により、１〜６のスケールで視覚的に格付けする。
【表Ｂ】
0006316823.tif 000007
【０１２６】
数的な格付けを次にコンピュータプログラムに入力し、ポリマーのＨＳＰ（Ｈａｎｓｅｎ溶解度パラメータ）およびＲ（半径）の値を取得し、報告書を生成する。報告書は、ポリマーについて算出された最終パラメータおよびＲ値を記載する。報告書はまた、評価に使用した溶媒、それらのＨＳＰ値（データベースに保存される通り）、視覚的観察の格付け、およびポリマーとのそれらのＲＥＤ（相対エネルギー差）値を記載する。
【０１２７】
以下の表Ｃは、ポリマー１ならびに表Ａの１８の溶媒を含有する組成物についてのＲＥＤ値およびＨＳＰパラメータを提供する。
【表Ｃ】
0006316823.tif 000008
【０１２８】
潜在的な溶媒のためのデータベースのスクリーニング
ポリマー１が特徴付けられると、そのＨＳＰおよびＲ値がポリマーデータベースに入力され、データベース内の溶媒に対してＲＥＤ検索が実施される。ＲＥＤは最大値の１．０５で固定され、溶媒沸点は１００℃〜１７０℃の範囲で変動することができ、芳香族のハロゲン化溶媒は検索から除外される。以下の報告書が取得される。
【０１２９】
以下の表Ｄは、ポリマー１ならびにいくつかの異なる溶媒を有する組成物についてのＲＥＤ値およびＨＳＰパラメータを提供する。
【表Ｄ】
0006316823.tif 000009
【実施例４】
【０１３０】
潜在的な溶媒の評価
リストの２つの溶媒、即ち、エチルシクロヘキサンおよびｄ−リモネンを、１０％ｗ／ｖ濃度のポリマー１との適合性について評価する。前述の通り、５ドラムのバイアル内でポリマー／溶媒混合物を調製し、熱線銃で穏やかに加熱し、ポリマービーズを溶融させる。このプロセスの間、一度に約１５秒間、バイアルをボルテックスミキサー上に断続的に設置し、澄んだ溶液が観察されるまで内容物を混合させる。バイアルを実験台上に一晩置いておく。澄んだ均質な溶液が、２４時間後、各バイアル内に依然として存在し、優良な適合性を実証している。
【０１３１】
エチルシクロヘキサンおよびポリマーは１．０３のＲＥＤを有し、溶液を形成するため、それと同じか、より低いＲＥＤを有する表中の他の溶媒もまた、ポリマーを溶解するはずであるということがわかる（例えば、ｄ−リモネンはポリマーを溶解し、ＲＥＤは０．９４である）。
Ａ．  好ましい溶媒を表ＥおよびＦに示す
【０１３２】
表ＥおよびＦは、多くの好ましい溶媒、ならびにそれぞれにおけるポリマー１の溶解度を記載する。
【表Ｅ】
0006316823.tif 000010
【表Ｆ】
0006316823.tif 000011
【０１３３】
エチルシクロヘキサンを他のより好ましくない溶媒と共に使用して、ポリマー１の溶解度を上昇させても良い。例えば、表Ｇを参照されたい。
【表Ｇ】
0006316823.tif 000012
【０１３４】
本発明に係る実施例１（発明例１）
エチルシクロヘキサン（９０ｇ）、ならびに１３Ｐａ・ｓの溶融粘度、６６０ｇ／１０分の溶融指数、および０．８７ｇ／ｍｌの密度を有する低粘度ＭＡＨ−ｇ−エチレン／オクテンコポリマー（１０ｇのポリマー１）をビーカー内で共に混合し、約１０分にわたって磁気撹拌しながら９０℃まで加熱し、ペレットを完全に溶解し、均質な溶液を形成する。取得される溶液は、室温まで冷却された後、液体形態のままである。実験室試験および可視的検査によると、溶液は３０日にわたって（またはより長く）安定したままである。
【０１３５】
比較試料１（比較１）
ジメチルホルムアミド（９０ｇ）、ならびに１３Ｐａ・ｓの溶融粘度、６６０ｇ／１０分の溶融指数、および０．８７ｇ／ｍｌの密度を有する低粘度ＭＡＨ−ｇ−エチレン／オクテンコポリマー（１０ｇのポリマー１）をビーカー内で共に混合し、３０分にわたって磁気撹拌しながら９０℃まで加熱する。ペレットは溶融し、互いに張り付いた。ペレットは均質な溶液を取得するように溶解され得ず、これは望ましくない。
【０１３６】
比較試料２（比較２）
エチルシクロヘキサン（９０ｇ）、ならびに０．３ｇ／１０分の溶融指数、および０．８７ｇ／ｍｌの密度を有するエチレン／オクテンコポリマーグラフト化無水マレイン酸（１０ｇ）をビーカー内で共に混合し、３０分にわたって磁気撹拌しながら９０℃まで加熱する。比較２のエチレン／オクテンコポリマーグラフト化無水マレイン酸は、本開示において定義される低粘度官能化エチレン／α−オレフィンコポリマーではない。むしろ、比較２のエチレン／オクテンコポリマーグラフト化無水マレイン酸は、１６２０Ｐａ・ｓの溶融粘度を有する。ペレットは溶融し、ビーカーの底に張り付いた。ペレットは均質な溶液を取得するように溶解され得ず、これは望ましくない。
【０１３７】
上述の発明例１を使用して、各基材がポリプロピレン／ＯＢＣブレンド物から形成される、２つの長方形基材の結合強度を改善する。各基材は１ｃｍの幅を有する。アセトンを用い、各基材をまず手動で消毒する。次に基材をドラフト内に数分置いておき、アセトンを除去する。発明例１内で調製した下塗剤組成物を７０℃まで加熱し、薄膜として基材表面に塗布する。下塗剤組成物を基材表面上に手動で刷毛塗りする。下塗剤の乾燥後、下塗りした表面（「下塗剤」として図１に示す）の上に二液型接着剤（ＬＯＣＴＩＴＥ  ３０３８）を塗布する。次に、２つの長方形基材を加圧し、約１〜２ｃｍ２の重複する領域があるように共に糊付けする。
【０１３８】
図１中、対照はＬＯＣＴＩＴＥ  ３０３８（糊のみ）である。
【０１３９】
剥離強度試験
少なくとも２４時間にわたり、糊付けした標本を室温で調整し、剥離強度を試験する。ＩＮＳＴＲＯＮ  ５５６６機械で剥離強度を試験する。最大引張力（Ｆｍ、単位：Ｎ）を記録し、引張せん断応力（σ、単位：ＭＰａ）を以下の方程式：σ＝Ｆｍ／Ｓによって算出し、式中、Ｓは接着部分の面積（単位：ｍｍ２）である。図１に見られる通り、下塗剤で処理した表面の引張せん断応力は、糊のみで処理した表面の引張せん断応力を超える。図１は、発明例１の下塗剤組成物をポリプロピレン／ＯＢＣ基材に塗布した後に、結合強度が著しく改善されることを実証する。
【０１４０】
本開示は本明細書に包含される実施形態および実例に限定されず、実施形態の複数部分および異なる実施形態の要素の組み合わせを含む、これらの実施形態の修正形態を、以下の特許請求の範囲内であるものとして含むということが特に意図される。
なお、本発明には以下の態様も含まれる。
［１］
低粘度エチレン／α−オレフィンコポリマーまたは低粘度官能化エチレン／α−オレフィンコポリマーであって、それぞれ２０．０Ｐａ・ｓ以下（１７７℃）の溶融粘度を有する、コポリマーと、
１００℃〜１７０℃の沸点を有する非芳香族でハロゲンフリーの溶媒と、を含み、Ｈａｎｓｅｎ溶解度パラメータに基づき、１．０５（Ｊ／ｃｃ）１／２以下の相対エネルギー差（ＲＥＤ）を有する、組成物。
［２］
前記低粘度エチレン／α−オレフィンコポリマーまたは前記低粘度官能化エチレン／α−オレフィンコポリマーが、それぞれ、以下の特性：
ａ）１．５〜５．０のＭｗ／Ｍｎと、
ｂ）０．８５５〜０．９００ｇ／ｃｃの密度と、を有する、上記［１］に記載の組成物。
［３］
前記低粘度エチレン／α−オレフィンコポリマーまたは前記低粘度官能化エチレン／α−オレフィンコポリマーが、それぞれ、１．０Ｐａ・ｓ〜１５．０Ｐａ・ｓ未満の溶融粘度を有する、上記［１］〜［２］のいずれかに記載の組成物。
［４］
１０．０Ｐａ・ｓ以下（１７７℃）の溶融粘度と、
ａ）１．５〜２．５のＭｗ／Ｍｎと、
ｂ）０．８６〜０．８８の密度と、を有する低粘度エチレン／α−オレフィンコポリマーを含む、上記［１］〜［３］のいずれかに記載の組成物。
［５］
１５．０Ｐａ・ｓ未満の溶融粘度を有する低粘度官能化エチレン／α−オレフィンコポリマーを含む、上記［１］〜［３］のいずれかに記載の組成物。
［６］
前記溶媒が、エチルシクロヘキサン、メチルシクロヘキサン、プロピルシクロペンタン、イソプロピルシクロペンタン、１，２−ジメチルシクロヘキサン、１，３−ジメチルシクロヘキサン、１，４−ジメチルシクロヘキサン、１，１−ジメチルシクロヘキサン、１−メチルシクロヘキセン、４−メチルシクロヘキセン、ジペンテン、およびそれらの組み合わせを含む群から選択される、上記［１］〜［５］のいずれかに記載の組成物。
［７］
前記溶媒がエチルシクロヘキサンである、上記［６］に記載の組成物。
［８］
エチルシクロヘキサン内に溶解される低粘度無水マレイン酸グラフト化エチレン／α−オレフィンコポリマーである、低粘度官能化エチレン／α−オレフィンコポリマーを含む、上記［１］に記載の組成物。
［９］
前記低粘度無水マレイン酸グラフト化エチレン／α−オレフィンコポリマーが、周囲温度で前記エチルシクロヘキサン内に完全に溶解される、上記［８］に記載の組成物。
［１０］
顔料をさらに含む、上記［１］〜［９］のいずれかに記載の組成物。
［１１］
上記［１］〜［１０］のいずれかに記載の組成物から形成される少なくとも１つの構成要素を備える、物品。
［１２］
少なくとも１つのオレフィン系ポリマーから形成される基材と、
低粘度エチレン／α−オレフィンコポリマーまたは低粘度官能化エチレン／α−オレフィンコポリマーの層であって、各コポリマーが、前記基材の表面に接着される２０．０Ｐａ・ｓ以下（１７７℃）の溶融粘度を有する、層と、を備える、物品。
［１３］
前記オレフィン系ポリマーが、エチレン／α−オレフィンコポリマーである、上記［１２］に記載の物品。
［１４］
前記オレフィン系ポリマーが、オレフィンブロックコポリマーである、上記［１２］に記載の物品。
［１５］
低粘度エチレン／α−オレフィンコポリマーまたは低粘度官能化エチレン／α−オレフィンコポリマーの前記層の上に、コーティング材料の層を備える、上記［１２］〜［１４］のいずれかに記載の物品。
【図１】
0006316823.tif 000013